(57)【要約】【課題】  制電性、吸放湿性、接触冷感性及び赤外線遮蔽性を有する繊維を得る。【解決手段】  芯部と鞘部とからなり、鞘部は芯部を完全に覆う形状の脂肪族ポリアミド、芯部はポリエーテルブロックアミド共重合物と、平均粒子径が０．６〜１．８μｍの酸化チタンとを含む熱可塑性樹脂からなり、前記酸化チタンの含有量は繊維全体に対して３質量％以上である芯鞘型複合繊維である。芯部は、ポリエーテルブロックアミド共重合物、前記酸化チタン、及び熱可塑性樹脂を混合した熱可塑性樹脂からなることが好ましい。【選択図】図１
2016194170.tif 000002
【特許請求の範囲】
【請求項１】
芯部と鞘部とからなり、鞘部は芯部を完全に覆う形状の脂肪族ポリアミド、芯部はポリエーテルブロックアミド共重合物と、平均粒子径が０．６〜１．８μｍの酸化チタンとを含む熱可塑性樹脂からなり、前記酸化チタンの含有量は繊維全体に対して３質量％以上である芯鞘型複合繊維。
【請求項２】
芯部が、ポリエーテルブロックアミド共重合物、前記酸化チタン、及び熱可塑性樹脂を混合した熱可塑性樹脂からなることを特徴とする請求項１記載の芯鞘型複合繊維。
【請求項３】
芯部がポリエーテルブロックアミド共重合物と、前記酸化チタンを熱可塑性樹脂に混合した樹脂組成物とからなることを特徴とする請求項１記載の芯鞘型複合繊維。
【請求項４】
芯部のポリエーテルブロックアミド共重合物及び前記酸化チタンを混合した熱可塑性樹脂が、それぞれ独立した形状で形成された繊維横断面を有する請求項１記載の芯鞘型複合繊維。
【請求項５】
芯部が中心層と外層からなり、中心層がポリエーテルブロックアミド共重合物であり、外層が前記酸化チタンを含有する熱可塑性樹脂である請求項１又は４記載の芯鞘型複合繊維。
【発明の詳細な説明】
【技術分野】
【０００１】
本発明は、優れた制電性、吸放湿性、接触冷感及び赤外線遮蔽性を有する芯鞘型複合繊維に関するものである。
【背景技術】
【０００２】
ポリエステルやポリアミドに代表される繊維形成樹脂からなる合成繊維は糸強度、染色性、加工性、耐薬品性、耐熱性に優れ、衣料用途や産業資材用途に幅広く使用されている。しかし、合成繊維は天然繊維に比べると吸放湿性に乏しく、衣料として用いた際に衣服内温湿度の上昇による不快感や、乾燥した環境での静電気による問題がある。
この静電気による問題を解消するために、例えば、親水ポリマーを練り込んだ制電性繊維とする方法があるが、この繊維では十分な吸湿性が得られず、さらに低湿状態では静電気が生じやすい。
制電性繊維としては、導電性カーボンブラックを練り込んだ合成繊維が開発されているが、この場合、繊維の色はほぼ黒色に限定されるため、合成繊維の意匠性が激しく損なわれる。また、導電性カーボンブラックの代わりに白色導電材を練り込んだ合成繊維は優れた制電性と繊維の白度が両立したものであるが、白色導電材は高価であり、製造コストが高くなってしまう。また、いずれも優れた制電性を有し、静電気の発生は抑えられるものの、吸放湿性は得られない。
衣服内温湿度の上昇による不快感及び静電気の発生による問題を一挙に解決できる、吸放湿性及び制電性を有するポリエーテルブロックアミド共重合物からなる繊維も開発されている（特許文献１）。
一方、快適な衣料を得る目的で、赤外線遮蔽性繊維や接触冷感性を有する繊維が開発されている。前者の例としては、赤外線を吸収もしくは反射させる材料を練り込んだ繊維が挙げられる（特許文献２、３）。後者の例としては、熱伝導性の高い無機物を練り込んだ繊維（特許文献４）や上記特許文献１記載のポリエーテルブロックアミド共重合物からなる繊維が挙げられる。
【先行技術文献】
【特許文献】
【０００３】
【特許文献１】特許第５５４７４７４号公報
【特許文献２】特許第５２９７３３１号公報
【特許文献３】特許第５６０７８７３号公報
【特許文献４】特開２０１４−０７０２９７号公報
【発明の概要】
【発明が解決しようとする課題】
【０００４】
しかしながら、特許文献１の繊維は、制電性、吸放湿性及び接触冷感性が良好であるものの、赤外線遮蔽性は示さない。特許文献２、３の繊維は赤外線遮蔽により衣服内温度の上昇は抑制できるが、制電性、吸放湿性及び接触冷感性は得られず、静電気が発生しやすいものである。特許文献４の繊維は、接触冷感性は得られるが、制電性、吸放湿性は得られない。
従って、本発明は制電性、吸放湿性、接触冷感性及び赤外線遮蔽性を有する繊維を得ることを目的とする。
【課題を解決するための手段】
【０００５】
上記目的を達成するため、本発明は、芯部と鞘部とからなり、鞘部は芯部を完全に覆う形状の脂肪族ポリアミド、芯部はポリエーテルブロックアミド共重合物と、平均粒子径が０．６〜１．８μｍの酸化チタンとを含む熱可塑性樹脂からなり、前記酸化チタンの含有量は繊維全体に対して３質量％以上である芯鞘型複合繊維をその要旨とする。
上記芯鞘型複合繊維において、芯部が、ポリエーテルブロックアミド共重合物、前記酸化チタン、及び熱可塑性樹脂を混合した熱可塑性樹脂からなることが好ましい。
上記芯鞘型複合繊維において、芯部がポリエーテルブロックアミド共重合物と、前記酸化チタンを熱可塑性樹脂に混合した樹脂組成物とからなることが好ましい。
上記芯鞘型複合繊維において、芯部のポリエーテルブロックアミド共重合物及び前記酸化チタンを混合した熱可塑性樹脂が、それぞれ独立した形状で形成された繊維横断面を有することが好ましい。
上記芯鞘型複合繊維において、芯部が中心層と外層からなり、中心層がポリエーテルブロックアミド共重合物であり、外層が前記酸化チタンを含有する熱可塑性樹脂であることが好ましい。
【発明の効果】
【０００６】
本発明によれば、制電性、吸放湿性、接触冷感性及び赤外線遮蔽性を備えた繊維を得ることができる。これにより、衣料として用いた際に衣服内温湿度の上昇による不快感が抑制され、乾燥した環境でも静電気の発生が解消され得る、快適な衣料素材を提供できる。
【図面の簡単な説明】
【０００７】
【図１】図１は、本発明の芯鞘型複合繊維の繊維横断面形状の例を示す。
【発明を実施するための形態】
【０００８】
以下、本発明を詳細に説明する。
本発明は、芯部と鞘部とからなる芯鞘型複合繊維である。
【０００９】
鞘部を構成する繊維形成性樹脂は、脂肪族ポリアミドである。この脂肪族ポリアミドとしては、例えば、ポリアミド１１、ポリアミド１２、ポリアミド６，６が挙げられる。中でも、工業的に入手し易くコストメリットに優れる点と、接触冷感性に優れる点から、ポリアミド６が好ましい。
【００１０】
芯部はポリエーテルブロックアミド共重合物及び平均粒子径が０．６〜１．８μｍの酸化チタンを含有する熱可塑性樹脂から構成される。
【００１１】
芯部は、ポリエーテルブロックアミド共重合物を含有する。
芯部のポリエーテルブロックアミド共重合物としては、例えば、（１）ジアミン末端を有するポリアミド単位とジカルボン酸基末端を有するポリオキシアルキレン単位、（２）ジカルボン酸基末端を有するポリアミド単位と、ポリエーテルジオール、（３）ジカルボン酸基末端を有するポリアミド単位とジアミン末端を有するポリオキシアルキレン単位（α位とω位に２つの水酸基を有するポリオキシアルキレンの試あのエチル化および水素化によって得られる）のように、反応性末端基を有するポリアミド単位と反応性末端基を有するポリエーテル単位との共重縮合で得られる共重合物が挙げられる。本発明においては（２）であることが好ましく、下記一般式にて表される。
ＨＯ−（ＣＯ−ＰＡ−ＣＯ−Ｏ−ＰＥ−Ｏ）ｎ−Ｈ
[式中、ＰＡはポリアミド単位（ハードセグメント）、ＰＥはポリエーテル単位（ソフトセグメント）、ｎは繰り返し単位を示す。]
また、ポリアミド単位としてはポリアミド６、ポリアミド６，６、ポリアミド１２等が挙げられるが、ポリアミド６、ポリアミド１２が特に好適に用いることができる。また、ポリエーテル単位としては、例えば、ポリオキシアルキレン単位、ポリエーテルジオール等が挙げられる。なかでも、ポリエチレングリコール、ポリテトラメチレングリコール等が好適に用いられる。
また、ポリアミド単位とポリエーテル単位の質量比は、好ましくは、９９：１〜５：９５、より好ましくは８０：２０〜１０：９０であり、この範囲であれば有効に用いることができる。
ポリエーテルブロックアミド共重合物としてＰＥＢＡＸ（アルケマ社製）、ＵＢＥＳＴＡ  ＸＰＡ（宇部興産（株）製）が挙げられる。
【００１２】
本発明の芯鞘型複合繊維は、繊維中におけるポリエーテルブロックアミド共重合物の含有量は、５〜７０体積％が好ましく、１０〜５０体積％がさらに好ましい。この範囲であると十分な糸強度と良好な制電性、吸放湿性及び接触冷感性が得られる。
【００１３】
芯部は、平均粒子径０．６〜１．８μｍの酸化チタンを含有する。
この酸化チタンの平均粒子径は、特に好ましくは、０．８〜１．２μｍである。
尚、通常、合成繊維において、つや消し剤として用いる酸化チタンは、平均粒子径が０．３μｍ程度であるが、平均粒子径が下限より小さいと十分な赤外線遮蔽性が得られず、上限より大きいと糸強度が保てなくなったり、製糸時の糸切れが多くなる。
この酸化チタンの含有量は、繊維全体に対して３質量％以上とすることにより、良好な赤外線遮蔽性を得ることができる。
【００１４】
芯部の熱可塑性樹脂は、ポリエーテルブロックアミド共重合物及び上記酸化チタンのみから構成されていてもよいし、ポリエーテルブロックアミド共重合物とその他の繊維形成性熱可塑性樹脂及び上記酸化チタンから構成されていてもよい。
その他の繊維形成性熱可塑性樹脂としては、例えば、ポリエステル、ポリアミド、ポリオレフィン等の熱可塑性樹脂が挙げられる。ポリエステルとしては、ポリエチレンテレフタレート、ポリブチレンテレフタレート、ポリテトラメチレンテレフタレート、ポリエチレンナフタレート等が挙げられる。ポリアミドとしては、ポリアミド６、ポリアミド１１、ポリアミド１２、ポリアミド６，６等が挙げられる。ポリオレフィンとしては、ポリプロピレン、ポリエチレン、ポリブテン等が挙げられる。
【００１５】
芯部の熱可塑性樹脂の好ましい形態の一つとして、芯部が、ポリエーテルブロックアミド共重合物と、上記酸化チタン及びその他の熱可塑性樹脂を、ブレンド等により混合した熱可塑性樹脂から構成されることが好ましい。このような形態とすると、良好な制電性及び良好な赤外線遮蔽性を得ることができる。
【００１６】
芯部の熱可塑性樹脂の好ましい形態の一つとして、芯部が、ポリエーテルブロックアミド共重合物と、上記酸化チタンを熱可塑性樹脂にブレンド等により混合した樹脂組成物とで構成される熱可塑性樹脂が挙げられる。このような形態とすると、特に優れた制電性及び良好な赤外線遮蔽性を得ることができる。ここで、酸化チタンを混合する熱可塑性樹脂は上記の繊維形成性熱可塑性樹脂が好適に用いられる。
【００１７】
芯部の熱可塑性樹脂の好ましい別の形態の一つとして、ポリエーテルブロックアミド共重合物及び上記酸化チタンを含有する熱可塑性樹脂が、繊維横断面において、それぞれ独立した形状に形成される形態が挙げられる。このような形態とすると、特に優れた制電性及び良好な赤外線遮蔽性を得ることができる。
この場合、芯部の熱可塑性樹脂とポリエーテルブロックアミド共重合物の体積比率は、熱可塑性樹脂／ポリエーテルブロックアミド共重合物が１０／９０〜９０／１０が好ましく、より好ましくは２０／８０〜８０／２０である。この範囲であると、優れた制電性を得るという点で好ましい。
尚、酸化チタンは、ポリエーテル共重合物のみに含有してもよいし、熱可塑性樹脂のみに含有してもよいし、ポリエーテル共重合物及び熱可塑性樹脂に含有してもよい。
【００１８】
芯部と鞘部との体積比率は芯部／鞘部が、５／９５〜９０／１０であること好ましく、より好ましくは１０／９０〜８０／２０である。この範囲であると、製糸性及び実用に耐えうる糸強度を得るという点で好ましい。
【００１９】
本発明の芯鞘型複動繊維は、繊維横断面において、芯部はポリエーテルブロックアミド共重合物、特定の平均粒子径を有する酸化チタンを含む熱可塑性樹脂からなり、鞘部に脂肪族ポリアミドを配している。
【００２０】
芯部を、ポリエーテルブロックアミド共重合物と、特定の平均粒子径を有する酸化チタンとを含有する熱可塑性樹脂とするために、好適な方法を以下に例示する。
具体的には、（１）芯部を、ポリエーテルブロックアミド共重合物及び特定の平均粒子径を有する酸化チタンを含む熱可塑性樹脂から構成する、（２）芯部をポリエーテルブロックアミド共重合物、上記酸化チタン、熱可塑性樹脂をブレンド等により混合した熱可塑性樹脂から構成する、（３）ポリエーテルブロックアミド共重合物と、前記酸化チタンを含有する熱可塑性樹脂を、それぞれ、芯部として、独立した形で存在する方法が挙げられる。このような形態とすることで樹脂同士の界面が増え、赤外線遮蔽性が向上する。また、赤外線遮蔽性を向上させるために含有させる酸化チタン自体も高い熱伝導性を有し、接触冷感性に寄与する。
【００２１】
本発明の芯鞘型複合繊維は、繊維横断面において、鞘部が完全に覆うものである。即ち、芯部は繊維表面に露出しないものである。
好適な繊維横断面の例を、図１に示す。ここで、Ａは脂肪族ポリアミド、Ｂはポリエーテルブロックアミド共重合体及び前記酸化チタンを含む熱可塑性樹脂からなる樹脂組成物、Ｃはポリエーテルブロックアミド共重合物、Ｄは熱可塑性樹脂を示す。
【００２２】
芯部において、ポリエーテルブロックアミド共重合物と、特定の平均粒子径を有する酸化チタンを含有する熱可塑性樹脂を混合した樹脂組成物とする場合の、芯鞘複合繊維の繊維横断面の好適な例を、図１（ａ）〜（ｃ）に示す。図１（ａ）は、芯部の外径が丸断面、鞘部の外径が丸断面の例である。図１（ｂ）は、芯部の外径が異型断面であり、複数の突起を有する例である。図１（ｃ）は、芯部の外径が丸断面で、芯部の数が複数の多芯断面である例である。このような多芯として、より繊維表面に機能性のある材を近づけることにより、赤外線遮蔽性や接触冷感性をより優れたものとすることができる。
【００２３】
芯部において、ポリエーテルブロックアミド共重合物と、熱可塑性樹脂とがそれぞれ独立した芯部を形成して存在する場合の、芯鞘複合繊維の繊維横断面の好適な例を、図１（ｄ）〜（ｆ）に示す。図１（ｄ）は、芯部は、中心層と、外層とからなり、鞘部は一層である。この場合、中心層は、ポリエーテルブロックアミド共重合物、外層は、前記酸化チタンを含有する熱可塑性樹脂である。尚、中心層に前記酸化チタンを含有する熱可塑性樹脂とし、外層にポリエーテルブロックアミド共重合物としてもよい。また前記酸化チタンは、中心層のみに含まれていても、外層に含まれていても、中心層及び外層に含まれていてもよい。図１（ｅ）は、図１（ｆ）において、芯部を多芯としたものである。また、図１（ｆ）は、芯部が、サイドバイサイドに張り合わせた形状となっており、このような断面とすることにより捲縮特性を得ることができる。
また、布帛化工程の際の編み針、筬及びガイド摩耗やスカムの発生、精練、染色、仕上げ加工工程でのポリエーテルブロックアミド共重合物の脱落を防ぐため、保護層として鞘部に脂肪族ポリアミドを配した形状の繊維横断面であることが特に好ましい。
【００２４】
また本発明の芯鞘型複合繊維は、繊維に捲縮特性を発現させるため芯部が偏心していても良い。
【００２５】
本発明の芯鞘型複合繊維の太さ（総繊度）は特に限定されないが、１ｄｔｅｘ〜１００ｄｔｅｘ程度であるのが好ましい。繊度が１ｄｔｅｘ以上であれば、繊維化は容易であるし、１００ｄｔｅｘ以下であれば、編織物等の布帛として、柔らかな衣類の製造が可能となる。
【００２６】
また、本発明の芯鞘型複合繊維は、布帛（編織物）を形成する繊維として、どのような形態で使用されても良く、マルチフィラメント、モノフィラメント、ステープル等のいずれでもよく、また、フィラメントは仮撚り加工糸、エアー混繊糸、コアスパンヤーン等の意匠糸、カバーリング糸であってもよい。更に、ステープルは紡績糸としてもよい。
【００２７】
更に、本発明の芯鞘型複合繊維で製造される布帛の形態は特定されず、編組織は緯編、経編を問わず、それぞれの変化組織でも構わない。織組織も平織（プレーン）、綾織（ツイル）、朱子織（サテン）等、またはそれぞれの変化組織、さらにはドビーやジャガード等でも構わない。また、レースや不織布、フェルトとして利用することも可能である。
【００２８】
かかる布帛の形態において、目付け、ゲージ等は特に規定しない。また、本発明の複合繊維を１００質量％で用いても良いし、他の繊維と交編、交織して用いても良い。更には天然繊維と混紡して用いても構わない。使用割合も特に規定しないが、本発明の複合繊維を２０質量％〜１００質量％の割合で使用するのが好ましい。
【００２９】
このような機能を持つ布帛を、肌着、セーター、シャツ、パンティストッキング等の衣料品、スキー、スケートフェア、ダイビングスーツ等のスポーツ衣料品、シーツ、中綿等の寝具品、食品包装材等の材料とすることにより、これらの製品に機能を持たせることができる。
【実施例】
【００３０】
以下に実施例を挙げて本発明を詳細に説明する。なお、本発明は以下に述べる実施例に限定されるものではない。尚、本発明の実施例及び比較例で得られた繊維の特性・評価は次に示す方法により求めた。
【００３１】
＜平均粒子径＞
ＬＵＺＥＸＡＰ(ニレコ（株）製)にて重量基準水平方向等分径を測定して求めた。
＜吸放湿性  吸湿率差ΔＭＲ＞
絶乾状態のときの生地サンプルの質量をＭ０、２０℃６５％ＲＨ環境での平衡質量をＭ１、３０℃９０％ＲＨ環境での平衡質量をＭ２とし、３０℃９０％ＲＨ環境での吸湿率と２０℃６５％ＲＨ環境での吸湿率差をΔＭＲとし、すなわちΔＭＲ＝[（Ｍ２−Ｍ１）／Ｍ０]×１００より求めた。ΔＭＲが高いほど、吸放湿性に優れた快適な布帛となる。
＜接触冷感性＞  
生地サンプルをカトーテック（株）製のサーモラボII型測定器を用い、室温２４．５℃、湿度５６％ＲＨの部屋で、ＢＴ−Ｂｏｘを４４．５℃に調節し、充分調湿したサンプルの上にＢＴ−Ｂｏｘ（圧力１０ｇ/ｃｍ２）を乗せ、２０℃の温度差での単位面積当たりの熱流速Ｑ−ｍａｘを測定した。Ｑ−ｍａｘが高いほど接触冷感性に優れた布帛となる。
＜制電性（摩擦耐電圧）＞
ＪＩＳ  Ｌ １０９４ １９９７ 摩擦帯電減衰測定法にてサンプルの初期摩擦耐電圧及び半減期を測定した。測定条件は以下の通りである。初期摩擦帯電圧が低い値であるほど制電性に優れた布帛となる。また、半減期は初期摩擦耐電圧の半減するまでにかかった時間を表し、除電の速さを示している。
摩擦帯電測定：エレクトロ  スタティックテスター
摩擦布：羊毛
摩擦方向：縦方向
洗濯処理：洗濯あり
温湿度：２２℃  ３３％ＲＨ
＜赤外線遮蔽性＞
（株）島津製作所製の島津自記分光光度計（ＵＶ−３１０１ＰＣ）を用い、温度上昇に強く関与する波長７００〜２１００ｎｍにおける平均透過率を測定した。平均透過率が低いほど赤外線遮蔽性に優れた布帛となる。
【００３２】
〔実施例１〕
ポリアミド６（集盛実業製ＨＰ１０１１）を鞘部、ポリエーテルブロックアミド共重合物であるＰＥＢＡＸ ＭＨ１６５７（登録商標）（アルケマ社製）と平均粒子径１．０μｍの酸化チタンを４０質量％含有するポリアミド６をタンブラーにてＰＥＢＡＸ ＭＨ１６５７／酸化チタン含有ポリアミド６を、６６．７／３３．３の質量比でドライブレンドしたものを芯部とし、それぞれ２つのエクストルーダーで溶融させ押し出し、ギアポンプで計量したのち、図１に示す繊維横断面を形成しうる複合口金より吐出し、油剤付与ガイドを介したのち４０００ｍ／ｍｉｎで回転するボビンに巻き取り、５６ｄｔｅｘ／２４ｆの芯鞘型複合繊維（芯／鞘＝５０／５０：体積比）を得た。
【００３３】
〔実施例２〕
ポリアミド６（集盛実業製ＨＰ１０１１）を鞘部、ＰＥＢＡＸ ＭＨ１６５７（登録商標）（アルケマ社製）を第一芯部（図４のＣ：外層）、平均粒子径１．０μｍの酸化チタンを２０質量％含有するポリアミド６を第二芯部（図４のＤ：中心層）とし、それぞれ３つのエクストルーダーで溶融させ押し出し、ギアポンプで計量した後、図４に示す繊維横断面を形成しうる複合口金より吐出し、油剤付与ガイドを介したのち４０００ｍ／ｍｉｎで回転するボビンに巻き取り、５６ｄｔｅｘ／２４ｆの芯鞘型複合繊維（第一芯／第二芯／鞘＝３３．３／３３．３／３３．４：体積比）を得た。
【００３４】
〔比較例１〕
ポリアミド６（集盛実業製ＨＰ１０１１）を鞘部、平均粒子径１．０μｍの酸化チタンを２０質量％含有するポリアミド６を芯部とし、それぞれ２つのエクストルーダーで溶融させ押し出し、ギアポンプで計量したのち、図１に示す繊維横断面を形成しうる複合口金より吐出し、油剤付与ガイドを介したのち４０００ｍ／ｍｉｎで回転するボビンに巻き取り、５６ｄｔｅｘ／２４ｆの芯鞘型複合繊維（芯／鞘＝３３．３／６６．７：体積比）を得た。
【００３５】
〔比較例２〕
ポリアミド６（集盛実業製ＨＰ１０１１）を鞘部、平均粒子径１．０μｍの酸化チタンを１０質量％含有するポリアミド６を芯部とし、それぞれ２つのエクストルーダーで溶融させ押し出し、ギアポンプで計量したのち、図１に示す繊維横断面を形成しうる複合口金より吐出し、油剤付与ガイドを介したのち４０００ｍ／ｍｉｎで回転するボビンに巻き取り、５６ｄｔｅｘ／２４ｆの芯鞘型複合繊維（芯／鞘＝６６．７／３３．３：体積比）を得た。
【００３６】
〔比較例３〕
ポリアミド６（集盛実業製ＨＰ１０１１）を鞘部、ＰＥＢＡＸ ＭＨ１６５７（登録商標）（アルケマ社製）を芯部とし、それぞれ２つのエクストルーダーで溶融させ押し出し、ギアポンプで計量したのち、図１に示す繊維横断面を形成しうる複合口金より吐出し、油剤付与ガイドを介したのち４０００ｍ／ｍｉｎで回転するボビンに巻き取り、５６ｄｔｅｘ／２４ｆの芯鞘型複合繊維（芯／鞘＝６６．７／３３．３：体積比）を得た。
【００３７】
〔比較例４〕
ポリアミド６（集盛実業製ＨＰ１０１１）を１つのエクストルーダーで溶融させ押し出し、ギアポンプで計量したのち、口金より吐出し、油剤付与ガイドを介したのち４０００ｍ／ｍｉｎで回転するボビンに巻き取り、５６ｄｔｅｘ／２４ｆの丸断面の６ナイロン単独糸を得た。
【００３８】
実施例及び比較例で得られた繊維を筒編み機にて筒編みし、精練、染色した布帛を評価用の生地サンプルとした。なお、筒編み工程においてガイドの摩耗やスカムの発生は無く、編立性は良好であった。また、精練、染色時には芯部の酸化チタンやポリエーテルブロックアミド共重合物の脱落等の問題はなく、品位に優れた生地となった。この生地サンプルを前述の評価方法にて評価した結果に加え、実施例及び比較例で得られた繊維の繊度、フィラメント数、平均粒子径１．０μｍの酸化チタン含有量、ポリエーテルブロックアミド共重合物含有量、破断強度及び伸度を表１に示す。
【表１】
2016194170.tif 000003
【００３９】
まず、吸湿率差ΔＭＲは実施例１、２及び比較例３が優れていた。次に接触冷感性Ｑ−ｍａｘも実施例１、２及び比較例３が優れていた。その中でも特に実施例１が優れており、高い接触冷感性を示した。赤外線遮蔽性を表す平均透過率及び反射率に関して、実施例１、２、比較例１、２は透過率が低く、反射率が高かった。その中でも特に実施例２が、透過率が低く、反射率が高く、優れた赤外線遮蔽性を示した。また、制電性を表す初期摩擦帯電圧及び半減期は実施例１、２及び比較例３が優れていた。その中でも特に実施例２の初期摩擦耐電圧が低く、半減期も短く、優れた制電性を示した。
【産業上の利用可能性】
【００４０】
これらのことから、本発明の芯鞘型複合繊維は衣料として用いた際に、不快な静電気が極めて起きにくく、かつ衣服内の不快な湿度を素早く逃し、衣服内を快適な環境とすることができる。また、接触冷感性にも優れ、太陽光線等の体温上昇に起因する赤外線を遮蔽することができる。
従って、本発明の芯鞘型複合繊維からなる布帛は、肌着、セーター、シャツ、パンティストッキング等の衣料品、スキー、スケートウェア、ダイビングスーツ等のスポーツ衣料品、シーツ、中綿等の寝具品、食品包装材等の材料に好適に使用できる。
【図１】
2016194170.tif 000004